【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】
生物活性物質粒子の表面が、デューロメータＤ硬さが５４〜７１の範囲である樹脂を含有する被膜材料で被覆された被覆生物活性粒状物。
【請求項２】
樹脂が熱可塑性樹脂である請求項１記載の被覆生物活性粒状物。
【請求項３】
熱可塑性樹脂がオレフィン重合体、オレフィン共重合体、塩化ビニリデン重合体、および塩化ビニリデン共重合体から選ばれた１種以上である請求項２記載の被覆生物活性粒状物。
【請求項４】
熱可塑性樹脂がポリエチレン、ポリプロピレン、エチレン−プロピレン共重合体、エチレン−一酸化炭素共重合体、エチレン−ヘキセン共重合体、エチレン−ブテン共重合体、およびプロピレン−ブテン共重合体から選ばれた１種以上である請求項２記載の被覆生
物活性粒状物。
【請求項５】
熱可塑性樹脂が、ポリエチレンおよびエチレン−一酸化炭素共重合体から選ばれた１種以上である請求項２記載の被覆生物活性粒状物。
【請求項６】
熱可塑性樹脂が、０．９２０〜０．９４０ｇ/ｃｍ３の範囲の密度を有する請求項２記
載の被覆生物活性粒状物。
【請求項７】
熱可塑性樹脂が、０．1〜７ｇ／１０ｍｉｎの範囲のメルトフローレイトを有する請求
項２記載の被覆生物活性粒状物。
【請求項８】
熱可塑性樹脂が、８〜２６ＭＰａの範囲の引張破断強度を有する請求項２記載の被覆生物活性粒状物。
【請求項９】
熱可塑性樹脂が、９３〜１１８℃の範囲のビカット軟化温度を有する請求項２記載の被覆生物活性粒状物。
【請求項１０】
生物活性物質粒子の表面に、被膜材料を溶剤に溶解させた被膜材料溶解液を付着させ、該生物活性物質粒子の表面に被膜を形成させる被覆生物活性粒状物の製造方法において、
該被膜材料溶解液の粘度が０．５〜４０[ｍＰａ・ｓ]の範囲であることを特徴とする請求項１〜９の何れか１項記載の被覆生物活性粒状物の製造方法。
【請求項１１】
生物活性物質粒子の表面に被膜材料を溶剤に溶解させた被膜材料溶解液を付着させ、該生物活性物質粒子の表面に被膜を形成させる被覆生物活性粒状物の製造方法において、該被膜材料溶解液の粘度が０．５〜４０[ｍＰａ・ｓ］の範囲であり、且つ下記工程を順に
２０〜１６０回繰り返し行うことを特徴とする請求項１〜９の何れか１項記載被覆生物活性粒状物の製造方法。
膜厚が０．１〜６μｍになる量の被膜材料溶解液を、生物活性物質粒子の表面に付着させる工程。
被膜を形成させる工程。
【手続補正２】
【補正対象書類名】明細書
【補正対象項目名】０００７
【補正方法】変更
【補正の内容】
【０００７】
【課題を解決するための手段】
本発明者らは前述の従来技術の問題点に鑑み鋭意研究を重ねた。その結果、デューロメータＤ硬さが５４〜７１の範囲である樹脂を含有する被膜材料で生物活性物質粒子の表面を被覆した被覆生物活性粒状物であれば、該被覆生物活性粒状物の被膜が過度の物理的な衝撃を受けるような場合、もしくは被膜を薄くした場合であっても所望の放出機能が得やすいことを見出し、この知見に基づいて本発明を完成させた。
【手続補正３】
【補正対象書類名】明細書
【補正対象項目名】０００９
【補正方法】変更
【補正の内容】
【０００９】
本発明は以下の（１）〜（１１）の構成からなる。
１）生物活性物質粒子の表面が、デューロメータＤ硬さが５４〜７１の範囲である樹脂を含有する被膜材料で被覆された被覆生物活性粒状物。
【手続補正４】
【補正対象書類名】明細書
【補正対象項目名】００２２
【補正方法】変更
【補正の内容】
【００２２】
肥料としては、窒素質肥料、燐酸質肥料、加里質肥料のほか、植物必須要素のカルシウム、マグネシウム、硫黄、鉄、微量要素やケイ素等を含有する肥料を挙げることができる。具体的には、窒素質肥料として硫酸アンモニア、尿素、硝酸アンモニアのほか、イソブチルアルデヒド縮合尿素、アセトアルデヒド縮合尿素等が挙げられ、燐酸質肥料としては過燐酸石灰、熔成リン肥、焼成リン肥等が挙げられ、加里質肥料としては硫酸加里、塩化加里、ケイ酸加里肥料等が挙げられ、その形態としては特に限定はない。また、肥料の三要素の合計成分量が３０％以上の高度化成肥料や配合肥料、更には、有機質肥料でもよい。また、硝酸化成抑制材や農薬を添加した肥料でもよい。
【手続補正５】
【補正対象書類名】明細書
【補正対象項目名】００４０
【補正方法】変更
【補正の内容】
【００４０】
本発明に使用する被膜材料は、デューロメータＤ硬さが５４〜７１の範囲である樹脂を含有するものである。被膜材料が含有する樹脂のデューロメータＤ硬さが５４〜７１の範囲であれば、製造から使用に至るまでの間に、該被覆生物活性粒状物の被膜が過度の物理的な衝撃を受けるような場合にも、所望の放出機能が得やすい。さらに、被覆生物活性物質に含まれる生物活性物質の濃度を上げることを目的として被膜を薄くした場合も同様である。なお、デューロメータＤ硬さはＪＩＳ Ｋ７２１５の方法によって測定することが
できる。
【手続補正６】
【補正対象書類名】明細書
【補正対象項目名】００４１
【補正方法】変更
【補正の内容】
【００４１】
該被膜材料が含有する該樹脂は、１種類でもよく、また、２種以上を用いても良い。また該被膜材料は、本発明の効果を損なわない範囲であれば、デューロメータＤ硬さが５４〜７１の範囲外である樹脂を含有するものであっても良い。さらに該被膜材料は、本発明の効果を損なわない範囲であれば、フィラーや界面活性剤などを含有するものであっても良い。
【手続補正７】
【補正対象書類名】明細書
【補正対象項目名】００４２
【補正方法】変更
【補正の内容】
【００４２】
該被膜材料に含まれるデューロメータＤ硬さが５４〜７１の範囲である樹脂の含有割合は特に限定されるものではないが、該被膜材料に対して１０〜１００重量％の範囲であることが好ましく、より好ましくは２０〜１００重量％の範囲である。該被膜材料に含ま
れるデューロメータＤ硬さが５４〜７１の範囲である樹脂の割合が１０重量％以上であれば、製造から使用に至るまでの間に、該被覆生物活性粒状物の被膜が過度の物理的な衝撃を受けるような場合にも、所望の放出機能が得やすい。
【手続補正８】
【補正対象書類名】明細書
【補正対象項目名】００５０
【補正方法】変更
【補正の内容】
【００５０】
ワックス類としては、蜜ロウ、木ロウ、パラフィン等が例示でき、ポリエステルとしてはポリ乳酸、ポリカプロラクトン等の脂肪族ポリエステルやポリエチレンテレフタレートなどの芳香族ポリエステルが例示でき、天然樹脂としては、天然ゴム、ロジン等が例示
でき、油脂及びその変性物としては、硬化物、固形脂肪酸および金属塩等を例示することができる。
【手続補正９】
【補正対象書類名】明細書
【補正対象項目名】００８２
【補正方法】変更
【補正の内容】
【００８２】
【実施例】
以下、実施例によって本発明を説明するが、本発明はこれら実施例により限定されるべきものではない。尚、以下の実施例における「％」は特に断りがない限り「重量％」である。
１．生物活性物質粒子の製造
１）一次粒状物の製造尿素を加熱可能な容器に投入し１３０℃で加熱溶融し尿素溶融液を得た。該尿素溶融液を１時間撹拌後、２０ｃｍの高さから５０℃に加温した深さ２０ｃｍ容量５Ｌのステンレス容器中の流動パラフィンに、直径３ｍｍのコック付ガラス管から該尿素溶融液を滴下造粒した尿素粒子が２〜３．５ｍｍ程度になるように流量を調節しながら滴下し粒状物を得た。次いで該粒状物をヘキサンで洗浄し、乾燥後に粒径２〜３．５ｍｍの篩にかけ一次粒状物を得た。
【手続補正１０】
【補正対象書類名】明細書
【補正対象項目名】００９１
【補正方法】変更
【補正の内容】
【００９１】
被覆が終了するまで溶解槽１１は常時攪拌した。該被膜材料溶解液１２を、ポンプ６によって噴流塔１の下部に設置されている開口０．８ｍｍフルコーン型一流体ノズルであるスプレーノズル４に流速０．１ｋｇ／ｍｉｎで輸送し、流動中の生物活性物質粒子５に噴霧し吹き付けた。この時、該被膜材料溶解液１２の温度が８０℃以下にならないように、溶解槽１１と溶解槽１１からスプレーノズル４に至るまでの配管とを二重構造にしておき、蒸気を通して、該被膜材料溶解液１２を加温しながら輸送した。
【手続補正１１】
【補正対象書類名】明細書
【補正対象項目名】００９４
【補正方法】変更
【補正の内容】
【００９４】
【表１】
2002161002.tif 000001
【手続補正１２】
【補正対象書類名】明細書
【補正対象項目名】００９５
【補正方法】変更
【補正の内容】
【００９５】
本発明におけるデューロメータＤ硬さ、ＭＦＲ（メルトフローレイト）、ｄ（密度）、引張破壊強度、ビカット軟化温度とは、ＪＩＳ Ｋ７２１５に準じて測定した値である。
：低密度ポリエチレン：東ソー株式会社製 ペトロセン２９２
：低密度ポリエチレン：東ソー株式会社製 ペトロセン３４２
：直鎖状低密度ポリエチレン：東ソー株式会社製 ニポロン−Ｌ Ｍ７５
：直鎖状低密度ポリエチレン：東ソー株式会社製 ニポロン−Ｌ Ｍ５５
：直鎖状低密度ポリエチレン：東ソー株式会社製 ニポロン−Ｚ ７Ｐ０４Ａ
：低密度ポリエチレン：東ソー株式会社製 ペトロセン１７３Ｒ
：低密度ポリエチレン：東ソー株式会社製 ペトロセン２１９
：直鎖状低密度ポリエチレン：東ソー株式会社製 ニポロン−Ｚ ７Ｐ０２Ａ
：低密度ポリエチレン：東ソー株式会社製 ペトロセンＬＷ０４
：高密度ポリエチレン：東ソー株式会社製 ニポロンハード４００